【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
以下の（ａ）〜（ｅ）を満足するエチレン・α−オレフィン・非共役ポリエン共重合体［Ａ］と、
（ａ）エチレンと、α−オレフィンと、非共役ポリエンとの共重合体であり、
（ｂ）α−オレフィンの炭素数が３〜２０であり、
（ｃ）エチレン単位／α−オレフィン単位の重量比が３５／６５〜９５／５であり、
（ｄ）よう素価が０．５〜５０の範囲であり、
（ｅ）１３５℃のデカリン溶液中で測定した極限粘度［η］が０．０１〜５．０ｄｌ／ｇである；
よう素吸着量が８０ｍｇ／ｇ以下であり、平均粒子径が２５０ｎｍ以下であり、かつ、ＤＢＰ吸収量が１０〜３００ｃｍ3／１００ｇであるカーボンブラック［Ｂ］と、
沈殿法シリカを表面改質して得られる、ＢＥＴ比表面積が３０〜８０ｍ2／ｇであり、
コールターカウンター法による粒子径が１．０〜４．０μｍであり、かつ、Ｍ値が５０以上である表面改質シリカ［Ｃ］と
を含有してなることを特徴とするゴム組成物。
【請求項２】
エチレン・α−オレフィン・非共役ポリエン共重合体［Ａ］が、さらに下記（ｆ）を満足することを特徴とする請求項１に記載のゴム組成物；
（ｆ）非共役ポリエンが、下記の一般式［Ｉ］で表わされる少なくとも一種のノルボルネン化合物である。
【化１】
2008179783.tif 000001
（式［Ｉ］中、ｎは０ないし１０の整数であり、Ｒ1は水素原子または炭素原子数１〜１
０のアルキル基であり、Ｒ2は水素原子または炭素原子数１〜５のアルキル基である。）
【請求項３】
エチレン・α−オレフィン・非共役ポリエン共重合体［Ａ］とゴム組成物を構成するその他の樹脂成分との合計量１００重量部に対して、カーボンブラック［Ｂ］を１〜４０重量部、表面改質シリカ［Ｃ］を２０〜６０重量部含有することを特徴とする請求項１または２に記載のゴム組成物。
【請求項４】
ゴム組成物中の樹脂成分が、エチレン・α−オレフィン・非共役ポリエン共重合体［Ａ］のみであることを特徴とする請求項１〜３のいずれかに記載のゴム組成物。
【請求項５】
カーボンブラック［Ｂ］が、よう素吸着量が１５〜４０ｍｇ／ｇ、平均粒子径が４０〜１００ｎｍ、ＤＢＰ吸収量が４０〜１５０ｃｍ3／１００ｇを満たすことを特徴とする請
求項１〜４のいずれかに記載のゴム組成物。
【請求項６】
架橋剤［Ｄ］をさらに含むことを特徴とする請求項１〜５のいずれかに記載のゴム組成物。
【請求項７】
架橋剤［Ｄ］が、下記一般式［II］で表される、一分子中にＳｉＨ基を２個有するＳｉＨ基含有化合物（１）を含むことを特徴とする請求項６に記載のゴム組成物；
【化２】
2008179783.tif 000002
（式［II］中、Ｒ3は炭素数１〜１０の一価の基で、非置換あるいは置換の飽和炭化水素
基または芳香族炭化水素基であり、１分子内で同種でも異種でもよく、ａは０〜２０の整数であり、ｂは０〜２０の整数であり、Ｒ4は炭素数１〜３０の二価の有機基または酸素
原子である。）。
【請求項８】
架橋剤［Ｄ］が、下記一般式［III］で表される、一分子中にＳｉＨ基を３個有するＳ
ｉＨ基含有化合物（２）を含むことを特徴とする請求項６または７に記載のゴム組成物；
【化３】
2008179783.tif 000003
（式［III］中、Ｒ5は炭素数１〜１０の一価の基で、非置換あるいは置換の飽和炭化水素基または芳香族炭化水素基であり、１分子内で同種でも異種でもよく、ａ、ｂおよびｃはそれぞれ独立に０〜２０の整数であり、Ｒ6は炭素数１〜３０の三価の有機基である。）。
【請求項９】
エチレン・α−オレフィン・非共役ポリエン共重合体［Ａ］とゴム組成物を構成するその他の樹脂成分との合計量１００重量部に対して、一分子中にＳｉＨ基を２個有するＳｉＨ基含有化合物（１）を３．０〜７．０重量部含有することを特徴とする請求項７または８に記載のゴム組成物。
【請求項１０】
エチレン・α−オレフィン・非共役ポリエン共重合体［Ａ］とゴム組成物を構成するその他の樹脂成分との合計量１００重量部に対して、一分子中にＳｉＨ基を３個有するＳｉＨ基含有化合物（２）を０．１〜２．０重量部含有することを特徴とする請求項８または９に記載のゴム組成物。
【請求項１１】
請求項１〜１０のいずれかに記載のゴム組成物からなる燃料電池シール材。
【請求項１２】
請求項１〜１０のいずれかに記載のゴム組成物からなる燃料電池シール材を有する燃料電池。
【請求項１３】
請求項１〜１０のいずれかに記載のゴム組成物からなるハードディスクドライブトップカバーガスケット。
【請求項１４】
請求項１〜１０のいずれかに記載のゴム組成物からなるＬＩＭ成形用ガスケット材。
【請求項１５】
請求項１〜１０のいずれかに記載のゴム組成物からなるハードディスクドライブトップカバーガスケットを有するハードディスクドライブ。
【請求項１６】
請求項１〜１０のいずれかに記載のゴム組成物からなる電線コネクター用シール材。
【請求項１７】
請求項１〜１０のいずれかに記載のゴム組成物からなる電線コネクター用シール材を有する電線コネクター。
【請求項１８】
自動車用電線コネクターであることを特徴とする請求項１７に記載の電線コネクター。
【手続補正２】
【補正対象書類名】明細書
【補正対象項目名】０００１
【補正方法】変更
【補正の内容】
【０００１】
本発明は、ゴム組成物およびその用途に関する。詳しくは、本発明は、燃料電池シール材、ＬＩＭ成形用ガスケット材などの各種ガスケット材、電線コネクター用シール材などの用途に好適に用いることのできるゴム組成物、および該ゴム組成物より得られる燃料電池シール材、ハードディスクドライブトップカバーガスケット、ＬＩＭ成形用ガスケット材、電線コネクター用シール材、並びにそれらを実装した本体に関する。
【手続補正３】
【補正対象書類名】明細書
【補正対象項目名】００２０
【補正方法】変更
【補正の内容】
【００２０】
（式［II］中、Ｒ3は炭素数１〜１０の一価の基で、非置換あるいは置換の飽和炭化水素基または芳香族炭化水素基であり、１分子内で同種でも異種でもよく、ａは０〜２０の整数であり、ｂは０〜２０の整数であり、Ｒ4は炭素数１〜３０の二価の有機基または酸素原子である。）
また本発明のゴム組成物が架橋剤［Ｄ］を含む場合、架橋剤［Ｄ］が、下記一般式［III］で表される、一分子中にＳｉＨ基を３個有するＳｉＨ基含有化合物（２）を含むことも好ましい。
【手続補正４】
【補正対象書類名】明細書
【補正対象項目名】００２５
【補正方法】変更
【補正の内容】
【００２５】
本発明のハードディスクドライブは、前記本発明のゴム組成物からなるハードディスクドライブトップカバーガスケットを有する。
本発明の電線コネクター用シール材は、前記本発明のゴム組成物からなる。
【手続補正５】
【補正対象書類名】明細書
【補正対象項目名】００２６
【補正方法】変更
【補正の内容】
【００２６】
本発明の電線コネクターは、前記本発明のゴム組成物からなる電線コネクター用シール材を有する。前記本発明の電線コネクターは、自動車用電線コネクターであることが好ましい。
【手続補正６】
【補正対象書類名】明細書
【補正対象項目名】００２７
【補正方法】変更
【補正の内容】
【００２７】
本発明のゴム組成物は、ＬＩＭ成形に好適であり、これを用いて成形された成形品は、シール性、耐熱性、耐酸性に優れ、低反力、低硬度であって、低温環境下でのシール性に寄与する低温回復性に優れるとともに、長期にわたって高温下での圧縮永久歪みが小さく、圧縮回復性に優れる。本発明のゴム組成物は、オイルブリードやブルームなどを生じず、機械的特性、耐アウトガス性に優れた成形品を製造することができ、電線コネクター用シールを成形した場合には電線のシール性と挿入性に優れたものとなり、燃料電池シール材、ＬＩＭ成形用ガスケット材、電線コネクター用シール材に好適である。本発明の燃料電池、ハードディスクドライブトップカバーガスケット、ハードディスクドライブ、電線コネクター等は、本発明のゴム組成物からなる成形体を具備しており、該成形体はシール性、耐熱性、耐酸性に優れ、低反力、低硬度であって、特に高温条件下での圧縮永久歪みが小さく、圧縮回復性に優れる。
【手続補正７】
【補正対象書類名】明細書
【補正対象項目名】００６７
【補正方法】変更
【補正の内容】
【００６７】
また、本発明で用いる表面改質シリカ［Ｃ］は、上記表面処理に加え、表面処理したことによるシリカ表面の立体障害を抑制するために、せん断破壊等の機械的処理を行ったものであってもよい。
【手続補正８】
【補正対象書類名】明細書
【補正対象項目名】００６８
【補正方法】変更
【補正の内容】
【００６８】
このようなシリカの表面改質処理度合は、Ｍ値で表され、本発明で用いる表面改質シリカ［Ｃ］はＭ値が５０以上であることが望ましい。なおＭ値は、シリカの表面改質処理度合を示す一般的な指標であって、測定対象となるシリカにメタノール水溶液のメタノール濃度を変えて添加した際、親和し始める（濡れ始める）時のメタノール水溶液濃度（メタノールのｖｏｌ％）で表される値である。
【手続補正９】
【補正対象書類名】明細書
【補正対象項目名】００７４
【補正方法】変更
【補正の内容】
【００７４】
（式［II］中、Ｒ3は炭素数１〜１０の一価の基で、非置換あるいは置換の飽和炭化水素基または芳香族炭化水素基であり、１分子内で同種でも異種でもよく、ａは０〜２０の整数であり、ｂは０〜２０の整数であり、Ｒ4は炭素数１〜３０の二価の有機基または酸素原子である。）
【手続補正１０】
【補正対象書類名】明細書
【補正対象項目名】００９３
【補正方法】変更
【補正の内容】
【００９３】
架橋剤［Ｄ］がＳｉＨ基含有化合物（２）を単独で含有すると、ゴム組成物は、三次元架橋し、機械強度などのゴム物性が向上する反面、回復性に劣るとともに、スコーチを起こしやすく成形時の取り扱い性が悪いなど、ゴム組成物を燃料電池シール材、ＬＩＭ成形用ガスケット材、電線コネクター用シール材などとして用いるには適当でない性状を示す場合がある点で改良の余地がある。
【手続補正１１】
【補正対象書類名】明細書
【補正対象項目名】００９４
【補正方法】変更
【補正の内容】
【００９４】
架橋剤［Ｄ］がＳｉＨ基含有化合物（１）とＳｉＨ基含有化合物（２）とをともに含有すると、ゴム組成物は、成形性が良好で、耐熱性、バリア性、シール性に優れるとともに、高温時（１５０℃）における圧縮永久歪み率が低く、低温時（−３０℃）における弾性回復率（ＴＲ回復率）に優れ、燃料電池シール材、ＬＩＭ成形用ガスケット材、電線コネクター用シール材などの用途に好適に用いることができる。
【手続補正１２】
【補正対象書類名】明細書
【補正対象項目名】０１１９
【補正方法】変更
【補正の内容】
【０１１９】
（ｉｉ）無機充填剤
無機充填剤の具体例としては、軽質炭酸カルシウム、重質炭酸カルシウム、タルク、クレー、ケイ藻土などが挙げられる。これらの無機充填剤は、単独であるいは２種以上組み合わせて用いることができる。これらの無機充填剤の種類および配合量は、その用途により適宜選択できるが、無機充填剤の配合量は通常、共重合体［Ａ］と必要に応じて添加されるその他の樹脂成分との合計１００重量部に対して、１〜最大３００重量部、好ましくは最大２００重量部である。
【手続補正１３】
【補正対象書類名】明細書
【補正対象項目名】０１３９
【補正方法】変更
【補正の内容】
【０１３９】
本発明のハードディスクドライブトップカバーガスケットは、発泡などによる空隙を有さない、いわゆるボイドフリーであることが好ましい。
電線コネクター用シール材
本発明の電線コネクター用シール材は、上述の本発明のゴム組成物からなるものであって、例えば、固体高分子型（固体高分子電解質型）電線コネクター用シール材であることが好ましい。
【手続補正１４】
【補正対象書類名】明細書
【補正対象項目名】０１４２
【補正方法】変更
【補正の内容】
【０１４２】
［実施例１］
エチレン・プロピレン・５−ビニル−２−ノルボルネンランダム共重合体（三井化学（株）製 ＰＸ−０６２、エチレン含量：５２．７重量％、ＶＮＢ含量：４．７重量％、２５℃における複素粘度（Anton Paar社（オーストラリア）製の粘弾性装置 ＭＣＲ３０１を用いて測定した複素粘度）：１１００Ｐａ・Ｓ、１３５℃のデカリン溶液中で測定した極限粘度［η］：０．２８ｄｌ／ｇ）１００重量部と、カーボンブラック（旭カーボン社製 旭＃５０ＨＧ、ヨウ素吸着量：１９ｍｇ／ｇ、平均粒子径８５ｎｍ、ＤＢＰ吸収量：１１０ｃｍ3／１００ｇ）１５重量部と、表面処理した沈殿法シリカ１（東ソー・シリカ社製Ｅ７５ＳＳ、ＢＥＴ表面積：５０ｍ2／ｇ、二次粒子径（コールターカウンター法により求めた平均粒子径）：２．４μｍ、Ｍ値：６５）３０重量部とを、容量２リットルのプラネタリーミキサー［（株）井上製作所製、商品名：ＰＬＭ−２型］で５０〜８０℃の範囲内で混練し、次いでこれに、老化防止剤として3-(3,5-ジ-t-ブチル-4-ヒドロキシ・フェニル)プロピオン酸ステアレート ０．４重量部（チバ・スペシャリティ・ケミカルズ製 Irganox １０７６）、触媒として白金−１，３，５，７−テトラビニルメチルシクロシロキサン錯体［白金濃度０．５重量％、末端ビニルシロキサンオイル溶液］０．４重量部、反応抑制剤として１−エチニル−１−シクロヘキサノール０．１重量部、下記式（１）で表される化合物（以下、架橋剤１という）を５重量部、および、下記式（２）で表される化合物（以下、架橋剤２という）を０．３重量部加えて、三本ロールミルにてゴム組成物を調製した。
【手続補正１５】
【補正対象書類名】明細書
【補正対象項目名】０１４６
【補正方法】変更
【補正の内容】
【０１４６】
なお、家庭向けの定置用燃料電池シール材としては９０℃４０，０００時間の性能が求められているが、研究の結果、１５０℃５００時間の評価で加速的に充分な評価ができることがわかった。すなわち、１５０℃５００時間で８０％未満であれば９０℃４０，０００時間の性能を満足できる。
（５）ＴＲ回復率
ＪＩＳ Ｋ６２６１に準拠して、−３０℃での低温弾性回復試験（ＴＲ試験）を行い、ＴＲ回復率を求めた。なお、回復率５５％以下では、低温性を満足できない。
（６）熱間特性（９０℃）
ＪＩＳ Ｋ６２５１に準拠して、測定温度９０℃、引張速度５００ｍｍ／分の条件で引張試験を行い、架橋シートの破断時の引張強度と伸びを測定した。なお、９０℃における破断伸びが２００％未満では、性能を満足させることはできない。